(57)【特許請求の範囲】
【請求項１】
精錬用粉体供給流路と、燃焼用酸化性ガス供給流路と、精錬用酸化性ガス供給流路とを、それぞれ別々に有する上吹きランスを用い、前記精錬用粉体供給流路から、石灰系媒溶剤、酸化鉄、可燃性物質のうちの１種または２種以上を、燃料ガスと不活性ガスとの混合ガスを搬送用ガスとして転炉内の溶銑浴面に向けて供給するとともに、前記燃焼用酸化性ガス供給流路から酸化性ガスを供給して上吹きランスの先端下方に火炎を形成させ、且つ、前記精錬用酸化性ガス供給流路から酸化性ガスを転炉内の溶銑浴面に向けて供給し、
前記搬送用ガスは、燃料ガスの比率が体積分率で３０％以上８０％以下であることを特徴とする、転炉における溶銑の精錬方法。
【請求項２】
前記精錬用粉体供給流路から供給される可燃性物質の供給速度に応じて、前記燃焼用酸化性ガス供給流路からの酸化性ガスの供給流量を、前記可燃性物質が完全燃焼するように調整することを特徴とする、請求項１に記載の転炉における溶銑の精錬方法。
【発明の詳細な説明】
【技術分野】
【０００１】
本発明は、転炉において上吹きランスから精錬用酸化性ガスを溶銑に吹き付け、溶銑を脱燐処理または脱炭精錬する方法に関し、詳しくは、上吹きランスの先端部にバーナーによる火炎を形成し、この火炎で、上吹きランスから供給する精錬用粉体を加熱する或いは上吹きランスから供給する可燃性物質を燃焼させ、加熱した粉体の顕熱または可燃性物質の燃焼熱によって転炉内溶銑の温度を上昇させ、これにより鉄スクラップなどの冷鉄源の配合比率を高めることのできる精錬方法に関する。
【背景技術】
【０００２】
近年、環境保護の観点から、製鉄プロセスにおいてはＣＯ2排出量の削減が重要課題となっており、製鋼工程においては、使用する鉄源として鉄スクラップなどの冷鉄源の配合比率を高め、溶銑の配合比率を低減することが試みられている。これは、鉄鋼製品の製造にあたり、高炉での溶銑の製造では、鉄鉱石を還元し且つ溶融するための多大なエネルギーを要すると同時に多量のＣＯ2を排出するのに対し、冷鉄源は溶解熱のみを必要としており、製鋼工程で冷鉄源を利用した場合には、鉄鉱石の還元熱分のエネルギー使用量を少なくすることができ、ＣＯ2発生量を大幅に削減することができるからである。
【０００３】
しかしながら、高炉−転炉の組み合わせによる溶鋼製造プロセスにおいては、冷鉄源の溶解用熱源は溶銑の有する顕熱、及び、溶銑中の炭素及び珪素の酸化による燃焼熱であり、冷鉄源の溶解量には自ずと限界がある。しかも、溶銑に対して予備処理として脱燐処理（「予備脱燐処理」ともいう）が施されるようになり、処理工程の追加に伴う溶銑温度の低下のみならず、脱燐処理において溶銑中の炭素及び珪素が酸化されてこれらの含有量が低下し、冷鉄源の溶解に対して不利になっている。尚、溶銑の脱燐処理とは、転炉での脱炭精錬の前に溶銑段階で、脱炭反応を極力抑制した状態で溶銑中の燐を予め除去する精錬である。
【０００４】
そこで、溶銑の脱燐処理や脱炭精錬において、溶銑の熱的余裕を高めて冷鉄源の配合比率を拡大するべく、多数の手段が提案されている。例えば、特許文献１には、溶銑の予備処理として脱燐処理を行うにあたり、脱燐処理中の生成スラグ中に炭素源を添加するとともに、スラグ中に酸素源を吹き込んで前記炭素源を燃焼させ、この燃焼熱を溶銑に着熱させる方法が提案されている。
【０００５】
特許文献２には、精錬容器内の溶銑に上吹きランスから酸素ガスとともに鉄スクラップ粉、合金鉄粉、生石灰粉などの伝熱媒体を供給して、溶銑の脱炭精錬や鉄またはクロムの溶融還元などを実施する際に、精錬容器内の二次燃焼率を１０〜５５％の範囲に制御し、二次燃焼熱を前記伝熱媒体に着熱させ、二次燃焼熱を着熱した伝熱媒体によって溶銑を加熱する方法が提案されている。
【０００６】
また、特許文献３には、溶銑を転炉で脱炭精錬するにあたり、酸素ガス噴出用主孔と、該主孔から噴出する酸素ガスの供給流路と独立し、且つ、燃料ガス、酸素ガス及び精錬用フラックスを同時に噴出できるフラックス供給用副孔と、を有する５重管構造の上吹きランスを用い、前記主孔から噴出した酸素ガスの噴流を互いに分離した状態に保つとともに、該酸素ガス噴流と独立して副孔先端で火炎を形成させ、該火炎中に精錬用フラックスを通過させて該精錬用フラックスの滓化を促進させる脱炭精錬方法が提案されている。
【先行技術文献】
【特許文献】
【０００７】
【特許文献１】特開平９−２０９１３号公報
【特許文献２】特開２００１−３２３３１２号公報
【特許文献３】特開平１１−８０８２５号公報
【発明の概要】
【発明が解決しようとする課題】
【０００８】
しかしながら、上記従来技術には、以下の問題点がある。
【０００９】
即ち、特許文献１では、生成スラグ中に炭素源を添加することで、溶銑温度は上昇するが、炭素源に含有される硫黄の溶銑中への混入を招き、溶銑中の硫黄濃度が高くなる。また、炭素源の燃焼時間を確保する必要があることから精錬時間が長くなり、生産性が低下して製造コストが上昇するという問題がある。また更に、炭素源を燃焼させることから、ＣＯ2の発生量が自ずと増加するという問題もある。
【００１０】
特許文献２では、伝熱媒体の供給速度に応じて二次燃焼率を制御する必要があり、これを実現する手段として、排ガス組成の分析結果に基づいて二次燃焼率を求めつつ上吹きランスのランス高さを調整する方法が示されている。一般に、ランス高さを大きくすると、上吹きランスからの酸素ガスジェットに随伴される炉内雰囲気ガス（主にＣＯガス）の量が増加し、二次燃焼率は高くなり、逆に、ランス高さを小さくすると、二次燃焼率は低くなる。即ち、特許文献２のように二次燃焼率を高くすると、酸素ガスジェットが減衰して脱炭速度が低下し、脱炭精錬時間が長くなり、生産性が低下して製造コストが上昇するという問題がある。尚、ランス高さとは、上吹きランスの先端と静止状態の炉内溶銑浴面との距離である。
【００１１】
特許文献３では、副孔酸素ガス及び精錬剤の流路、燃料ガスの流路、主孔酸素ガスの流路、冷却水の給水流路、冷却水の排水流路で構成される５重管構造の上吹きランスを用いており、前記副孔酸素ガス及び精錬剤の流路と、前記燃料ガスの流路とを、ランス先端部で合流させ、燃焼火炎を形成させている。また、副孔酸素ガスと精錬剤とは、ランスの上部で合流させるが、合流する前は精錬剤の搬送用ガスとしてＡｒガスなどの不活性ガスを使用している。
【００１２】
つまり、特許文献３では、副孔酸素ガス及び精錬剤の流路を通過する物質が、酸素ガス、不活性ガス及び精錬剤となる。ここでの問題は、１つの流路を、金属や炭素分を含有する精錬剤（酸化鉄、鉄鉱石、製鉄所発生ダストなど）と酸素ガスとが通過することである。即ち、特許文献３は、溶銑温度を高める上で有効な手法であるが、ランス内の流路を通過する際に、精錬剤と流路壁（通常は鋼製）との摩擦によって火花が発生したり、酸素ガスと精錬剤の一部とが反応したりして、流路内で発熱・燃焼する虞があり、設備の安全管理上に問題がある。
【００１３】
本発明は上記事情に鑑みてなされたもので、その目的とするところは、上吹きランスの先端部にバーナーによる火炎を形成し、この火炎の熱を転炉内の溶銑に着熱させながら、上吹きランスから精錬用酸化性ガスを溶銑に吹き付け、転炉において溶銑を脱燐処理または脱炭精錬するにあたり、上吹きランスの流路内での発熱・燃焼を危惧することなく、着熱効率及び生産性に優れ、鉄スクラップなどの冷鉄源の配合比率を高めることのできる溶銑の精錬方法を提供することである。
【課題を解決するための手段】
【００１４】
上記課題を解決するための本発明の要旨は以下のとおりである。
［１］精錬用粉体供給流路と、燃焼用酸化性ガス供給流路と、精錬用酸化性ガス供給流路とを、それぞれ別々に有する上吹きランスを用い、前記精錬用粉体供給流路から、石灰系媒溶剤、酸化鉄、可燃性物質のうちの１種または２種以上を、燃料ガスまたは燃料ガスと不活性ガスとの混合ガスを搬送用ガスとして転炉内の溶銑浴面に向けて供給するとともに、前記燃焼用酸化性ガス供給流路から酸化性ガスを供給して上吹きランスの先端下方に火炎を形成させ、且つ、前記精錬用酸化性ガス供給流路から酸化性ガスを転炉内の溶銑浴面に向けて供給することを特徴とする、転炉における溶銑の精錬方法。
［２］前記搬送用ガスは、燃料ガスの比率が体積分率で１０％以上であることを特徴とする、上記［１］に記載の転炉における溶銑の精錬方法。
［３］前記精錬用粉体供給流路から供給される可燃性物質の供給速度に応じて、前記燃焼用酸化性ガス供給流路からの酸化性ガスの供給流量を、前記可燃性物質が完全燃焼するように調整することを特徴とする、上記［１］または上記［２］に記載の転炉における溶銑の精錬方法。
【発明の効果】
【００１５】
本発明によれば、上吹きランスから石灰系媒溶剤、酸化鉄、可燃性物質のうちの１種または２種以上の精錬用粉体を搬送用ガスとともに転炉内の溶銑浴面に供給する際に、搬送用ガスとして燃料ガスまたは燃料ガスと不活性ガスとの混合ガスを使用するので、添加する精錬用粉体が金属や炭素分を含有していても、上吹きランスの流路内での精錬用粉体の発熱・燃焼を未然に防止することができる。また、搬送用ガスには燃料ガスが含まれることから、この燃料ガスによって上吹きランスの先端下方に形成される火炎の中を精錬用粉体が通過し、火炎の熱が精錬用粉体に効率的に着熱するので、精錬用粉体のうちの非燃性の石灰系媒溶剤及び酸化鉄は高温度に加熱され、これらの精錬用粉体を介して火炎の熱が溶銑に着熱し、一方、精錬用粉体のうちの可燃性物質は効率的に燃焼して火炎温度が上昇し、温度上昇した火炎の熱が溶銑に着熱し、溶銑の熱的余裕が向上して溶銑の転炉での脱燐処理及び脱炭精錬において鉄スクラップなどの冷鉄源の配合比率を高めることが実現される。
【図面の簡単な説明】
【００１６】
【図１】本発明を実施する際に用いる転炉設備の１例を示す概略断面図である。
【図２】図１に示す上吹きランスの概略拡大縦断面図である。
【図３】搬送用ガス中の燃料ガスの体積分率を変化させたときの火炎温度の測定結果を示す図である。
【図４】搬送用ガス中の燃料ガスの体積分率と鉄スクラップの配合比率との関係を示す図である。
【発明を実施するための形態】
【００１７】
以下、本発明を具体的に説明する。
【００１８】
本発明は、転炉に収容された溶銑に対して上吹きランスから精錬用酸化性ガスを供給して行う酸化精錬を対象としており、この酸化精錬としては、現在、溶銑の脱燐処理及び溶銑の脱炭精錬が行われており、本発明は何れにも適用することができる。この場合に、溶銑の脱炭精錬では、予備処理として行う脱燐処理が予め施された溶銑を使用しても、脱燐処理が施されていない溶銑を使用してもどちらでも構わない。本発明を溶銑の脱燐処理に適用し、この脱燐処理によって精錬された溶銑を転炉で脱炭精錬する際にも本発明を適用することができる。精錬用酸化性ガスとしては、酸素ガス（工業用純酸素）、酸素富化空気、酸素ガスと希ガスとの混合ガスが用いられるが、一般的には酸素ガスが使用される。
【００１９】
本発明において使用する溶銑は、高炉で製造された溶銑であり、この溶銑を、溶銑鍋、トピードカーなどの溶銑搬送容器で受銑して、脱燐処理及び脱炭精錬を実施する転炉に搬送する。脱燐処理を行う場合には、少ない石灰系媒溶剤の使用量で効率的に脱燐処理するために、脱燐処理前に溶銑中の珪素を予め除去（「溶銑の脱珪処理」という）し、溶銑の珪素含有量を０．２０質量％以下、望ましくは０．１０質量％以下まで低減させることが好ましい。脱珪処理を実施した場合には、脱珪処理時に生成したスラグを脱燐処理の前までに排出する。
【００２０】
以下、転炉における溶銑の脱燐処理を例として本発明を説明する。溶銑の脱燐処理は、溶銑鍋またはトピードカーなどの溶銑搬送容器内でも行うことができるが、これらの溶銑搬送容器に比べてフリーボードが大きく、溶銑を強攪拌することが可能であり、これにより、冷鉄源の溶解能力が高いのみならず、少ない石灰系媒溶剤の使用量で迅速に脱燐処理を行うことができることから、本発明においては、転炉を使用して脱燐処理を実施する。
【００２１】
図１は、本発明を実施する際に用いる転炉設備の１例を示す概略断面図、図２は、図１に示す上吹きランス３の概略拡大縦断面図であり、ここでは、上吹きランスの１例として６重管構造の上吹きランス３を示す。
【００２２】
図１に示すように、本発明において脱燐処理に用いる転炉設備１は、その外殻を鉄皮４で構成され、鉄皮４の内側に耐火物５が施行された炉本体２と、この炉本体２の内部に挿入され、上下方向に移動可能な上吹きランス３とを備えている。炉本体２の上部には、脱燐処理終了後の溶銑２６を出湯するための出湯口６が設けられ、また、炉本体２の炉底部には、攪拌用ガス２８を吹き込むための複数の底吹き羽口７が設けられている。この底吹き羽口７はガス導入管８と接続されている。
【００２３】
上吹きランス３には、プロパンガスや液化天然ガスなどの燃料ガス、または、これらの燃料ガスと窒素ガスやＡｒガスなどの不活性ガスとの混合ガスを搬送用ガスとし、この搬送用ガスとともに、石灰系媒溶剤、酸化鉄、可燃性物質のうちの１種または２種以上からなる精錬用粉体２９を供給するための精錬用粉体供給管９と、プロパンガス、液化天然ガス、コークス炉ガスなどのガス燃料を供給するための燃料ガス供給管１０と、供給した燃料ガスを燃焼するための酸素ガス、空気などの酸化性ガスを供給するための燃焼用酸化性ガス供給管１１と、酸素ガスなどの精錬用酸化性ガスを供給するための精錬用酸化性ガス供給管１２と、上吹きランス３を冷却するための冷却水を供給・排出するための冷却水給水管及び排水管（図示せず）とが、接続されている。図１では、燃焼用酸化性ガス及び精錬用酸化性ガスを酸素ガスとした例を示している。
【００２４】
尚、燃料ガスに代えて、重油、灯油などの炭化水素系の液体燃料を使用することも可能であるが、流路出口のノズルなどで目詰まりを起こす虞があるので、本発明では燃料として燃料ガス（気体燃料）を使用する。気体燃料を使用すれば、ノズルなどの目詰まりを防止できるだけでなく、供給速度の調整が容易である、更には、着火しやすいので失火を防止できるなどの利点がある。
【００２５】
精錬用粉体供給管９の他端は、精錬用粉体２９を収容したディスペンサー１３に接続され、また、ディスペンサー１３は精錬用粉体搬送用ガス供給管９Ａに接続されており、精錬用粉体搬送用ガス供給管９Ａを通ってディスペンサー１３に供給された燃料ガスまたは燃料ガスと不活性ガスとの混合ガスが、ディスペンサー１３に収容された精錬用粉体２９の搬送用ガスとして機能し、ディスペンサー１３に収容された精錬用粉体２９は精錬用粉体供給管９を通って上吹きランス３に供給され、上吹きランス３の先端から溶銑２６に向けて吹き付けることができるようになっている。精錬用粉体搬送用ガス供給管９Ａに供給される燃料ガス及び不活性ガスは、それぞれ流量調節弁（図示せず）によって供給流量が調整できるように構成されている。本発明では、精錬用粉体２９の搬送用ガスとして燃料ガスまたは燃料ガスと不活性ガスとの混合ガスを使用し、搬送用ガスとして不活性ガスのみを使用することはない。
【００２６】
本発明で使用する上吹きランスの１例として図２に示す６重管構造の上吹きランス３は、円筒状のランス本体１４と、このランス本体１４の下端に溶接などにより接続された銅鋳物製のランスチップ１５とで構成されており、ランス本体１４は、最内管２０、仕切り管２１、内管２２、中管２３、外管２４、最外管２５の同心円形状の６種の鋼管、即ち６重管で構成されている。精錬用粉体供給管９は最内管２０に連通し、燃料ガス供給管１０は仕切り管２１に連通し、燃焼用酸化性ガス供給管１１は内管２２に連通し、精錬用酸化性ガス供給管１２は中管２３に連通し、冷却水の給水管及び排水管はそれぞれ外管２４または最外管２５の何れか一方に連通している。つまり、精錬用粉体２９が搬送用ガスとともに最内管２０の内部を通り、プロパンガスなどの燃料ガスが最内管２０と仕切り管２１との間隙を通り、燃焼用酸化性ガスが仕切り管２１と内管２２との間隙を通り、精錬用酸化性ガスが内管２２と中管２３との間隙を通るように構成されている。中管２３と外管２４との間隙及び外管２４と最外管２５との間隙は、冷却水の給水流路または排水流路となっている。中管２３と外管２４との間隙及び外管２４と最外管２５との間隙のうちの一方が給水流路で、他方が排水流路であり、どちらを給水流路としても構わない。冷却水は、ランスチップ１５の位置で反転するように構成されている。
【００２７】
最内管２０の内部は、ランスチップ１５のほぼ軸心位置に配置された中心孔１６と連通し、最内管２０と仕切り管２１との間隙は、中心孔１６の周囲に円環状のノズルまたは同心円上の複数個のノズル孔として開口する燃料ガス噴射孔１７と連通している。また、仕切り管２１と内管２２との間隙は、燃料ガス噴射孔１７の周囲に円環状のノズルまたは同心円上の複数個のノズル孔として開口する燃焼用酸化性ガス噴射孔１８と連通し、内管２２と中管２３との間隙は、燃焼用酸化性ガス噴射孔１８の周辺に複数個設置された周囲孔１９と連通している。中心孔１６は、精錬用粉体２９を搬送用ガスとともに吹き付けるためのノズル、燃料ガス噴射孔１７は、燃料ガスを噴射するためのノズル、燃焼用酸化性ガス噴射孔１８は、燃料ガスを燃焼する酸化性ガスを噴射するためのノズル、周囲孔１９は、精錬用酸化性ガスを吹き付けるためのノズルである。
【００２８】
つまり、最内管２０の内部が精錬用粉体供給流路となり、最内管２０と仕切り管２１との間隙が燃料ガス供給流路となり、仕切り管２１と内管２２との間隙が燃焼用酸化性ガス供給流路となり、内管２２と中管２３との間隙が精錬用酸化性ガス供給流路となっている。尚、図２において、中心孔１６はストレート形状のノズルであり、一方、周囲孔１９は、その断面が縮小する部分と拡大する部分の２つの円錐体で構成されるラバールノズルの形状を採っているが、中心孔１６を、ラバールノズル形状としても構わない。燃料ガス噴射孔１７及び燃焼用酸化性ガス噴射孔１８は円環のスリット状に開口するストレート型のノズル、または断面が円形のストレート形状のノズルである。ラバールノズルにおいて、縮小する部分と拡大する部分の２つの円錐体の境界である最も断面積の小さい部位をスロートと称している。
【００２９】
この構成の転炉設備１を用い、冷鉄源の配合比率を高めることを目的とする本発明に係る脱燐処理を、以下に示すようにして溶銑２６に対して実施する。
【００３０】
先ず、炉本体２の内部へ冷鉄源を装入する。使用する冷鉄源としては、製鉄所で発生する鋳片及び鋼板のクロップ屑や市中屑などの鉄スクラップ、磁力選別によってスラグから回収した地金、更には、冷銑、還元鉄などを使用することができる。冷鉄源の配合比率は、装入する全鉄源に対して５質量％以上とすることが好ましい（冷鉄源の配合比率(質量％)＝冷鉄源配合量×１００／(溶銑配合量＋冷鉄源配合量)）。冷鉄源の配合比率が５質量％未満では、生産性向上の効果が少ないのみならず、ＣＯ2発生量の削減効果が少ないからである。冷鉄源の配合比率の上限は特に決める必要はなく、脱燐処理後の溶銑温度が目標範囲を維持できる上限まで添加することができる。冷鉄源の装入完了に前後して、攪拌用ガス２８の底吹き羽口７からの吹き込みを開始する。
【００３１】
冷鉄源の炉本体２への装入後、溶銑２６を炉本体２へ装入する。用いる溶銑２６としてはどのような組成であっても脱燐処理することができ、脱燐処理の前に脱硫処理や脱珪処理が施されていてもよい。因みに、脱燐処理前の溶銑２６の主な化学成分は、炭素：３．８〜５．０質量％、珪素：０．３質量％以下、燐：０．０８〜０．２質量％、硫黄：０．０５質量％以下程度である。但し、脱燐処理時に炉本体内で生成されるスラグ２７の量が多くなると脱燐効率が低下するので、前述したように、炉内でのスラグ発生量を少なくして脱燐効率を高めるために、脱珪処理により、溶銑中の珪素濃度を０．２０質量％以下、望ましくは０．１０質量％以下まで予め低減しておくことが好ましい。また、溶銑温度は１２００〜１４５０℃の範囲であれば問題なく脱燐処理することができる。
【００３２】
次いで、ディスペンサー１３に燃料ガスまたは燃料ガスと不活性ガスとの混合ガスを搬送用ガスとして供給し、石灰系媒溶剤、酸化鉄、可燃性物質のうちの１種または２種以上からなる精錬用粉体２９を、上吹きランス３の中心孔１６から搬送用ガスとともに溶銑２６の浴面に向けて吹き付ける。この精錬用粉体２９の吹き付けと同時にまたは前後して、燃料ガス噴射孔１７から燃料ガスを噴射させるとともに燃焼用酸化性ガス噴射孔１８から酸素ガスなどの酸化性ガスを噴射させ、上吹きランス３の下方に火炎を発生させる。搬送用ガスとして、燃料ガスと不活性ガスとの混合ガスを使用する場合には、燃料ガスの燃焼熱を精錬用粉体２９に効率的に着熱させるために、混合ガス中の燃料ガスの比率は体積分率で１０％以上であることが好ましい。
【００３３】
上吹きランス３の先端に火炎を発生させるにあたり、上吹きランス３に供給する燃料ガス供給流量と燃焼用酸化性ガス供給流量とを調整して、燃焼用酸化性ガスによって燃料ガスを完全燃焼させる。その際に、炉本体２の内部で完全燃焼するように、燃料ガス及び燃焼用酸化性ガスの供給流量を制御する。
【００３４】
中心孔１６及び燃料ガス噴射孔１７から供給される燃料ガスと、燃焼用酸化性ガス噴射孔１８から供給される酸化性ガスとは、上吹きランス半径方向の全方位で近接しているので、各々干渉し合い、雰囲気温度が高いこともあって、点火装置がなくても燃焼限界範囲内にガス濃度が達した時点で燃焼し、上吹きランス３の下方に火炎が形成される。
【００３５】
中心孔１６から搬送用ガスとともに噴射される精錬用粉体２９のうちで、非燃性の石灰系媒溶剤及び酸化鉄は、形成される火炎の熱を受けて加熱または加熱・溶融し、加熱または溶融した状態で溶銑２６の浴面に吹き付けられる。これにより、加熱された精錬用粉体２９の熱が溶銑２６に着熱し、溶銑２６の温度が上昇して、添加した冷鉄源の溶解が促進される。また、中心孔１６から搬送用ガスとともに噴射される精錬用粉体２９のうちの可燃性物質は、火炎によって燃焼し、燃料ガスの燃焼熱に加えて可燃性物質の燃焼熱が溶銑２６の加熱に寄与し、溶銑２６の温度が上昇して、添加した冷鉄源の溶解が促進される。
【００３６】
また、その際に、上吹きランス３の周囲孔１９から、酸素ガスなどの精錬用酸化性ガスを溶銑２６の浴面に向けて吹き付ける。
【００３７】
溶銑２６の脱燐反応は、溶銑中の燐が酸化性ガスまたは酸化鉄と反応して燐酸化物（Ｐ2Ｏ5）を形成し、この燐酸化物が石灰系媒溶剤の滓化によって形成されるスラグ２７に、３ＣａＯ・Ｐ2Ｏ5の形態で吸収されることで進行する。しかも、石灰系媒溶剤の滓化が促進されるほど脱燐速度が速くなる。従って、精錬用粉体２９としては、生石灰（ＣａＯ）、石灰石（ＣａＣＯ3）、消石灰（Ｃａ(ＯＨ)2）などの石灰系媒溶剤を使用することが好ましい。生石灰に蛍石（ＣａＦ2）またはアルミナ（Ａｌ2Ｏ3）を滓化促進剤として混合したものを石灰系媒溶剤として使用することもできる。また、溶銑２６の脱炭精錬工程で発生する転炉スラグ（ＣａＯ−ＳｉＯ2系スラグ）を石灰系媒溶剤の全部または一部として使用することもできる。
【００３８】
精錬用粉体２９として溶銑浴面に吹き付けられた石灰系媒溶剤は直ちに滓化してスラグ２７を形成し、また、供給された精錬用酸化性ガスと溶銑中の燐とが反応して燐酸化物が形成される。攪拌用ガス２８によって溶銑２６とスラグ２７とが強攪拌されることも相まって、形成した燐酸化物が滓化したスラグ２７に迅速に吸収されて、溶銑２６の脱燐反応が速やかに進行する。石灰系媒溶剤を精錬用粉体２９として使用しない場合には、石灰系媒溶剤を炉上ホッパーから別途上置き投入する。
【００３９】
精錬用粉体２９として、鉄鉱石、鉄鉱石の焼結鉱粉やミルスケールなどの酸化鉄を使用した場合には、酸化鉄は酸素源として機能し、溶銑中の燐と反応して脱燐反応が進行する。また、酸化鉄が石灰系媒溶剤と反応して石灰系媒溶剤の表面にＦｅＯ−ＣａＯの化合物が形成され、石灰系媒溶剤の滓化が促進され、脱燐反応が促進される。酸化鉄として高炉ダストや製鋼ダスト（「転炉ダスト」ともいう）などの可燃性物質を含有するものを使用した場合には、可燃性物質が火炎により燃焼し、上記に加えて可燃性物質の燃焼熱が溶銑２６の加熱に寄与する。
【００４０】
また、精錬用粉体２９として、アルミ灰（Ａｌの地金やスクラップを溶解炉で溶かした時に、Ａｌと空気中の酸素とが反応して生成した、金属Ａｌを３０〜５０質量％含有するＡｌ酸化物）や、コークス、石炭などの可燃性物質を使用した場合には、可燃性物質が火炎により燃焼し、燃料ガスの燃焼熱に加えて可燃性物質の燃焼熱が溶銑２６の加熱に寄与する。可燃性物質の燃焼後の灰分は高温であり、この灰分が溶銑２６に供給されることによっても、溶銑２６は加熱される。精錬用粉体２９として、石灰系媒溶剤、酸化鉄及び可燃性物質を混合したものを使用する場合には、それぞれの効果を並行して得ることができる。
【００４１】
精錬用粉体２９は加熱または加熱・溶融しており、その熱が溶銑２６に伝達し、更には、溶銑２６の上方に存在する、上吹きランス先端の火炎の燃焼熱が溶銑２６に伝達することから、溶銑２６が激しく攪拌されることも相まって、溶銑中の冷鉄源の溶解が促進される。即ち、装入した冷鉄源の溶解が脱燐処理の期間中に終了する。
【００４２】
その後、溶銑２６の燐濃度が目的とする値かそれ以下になったなら、上吹きランス３から溶銑２６への全ての供給を停止して脱燐処理を終了する。脱燐処理後、炉本体２を傾動させて脱燐処理の施された溶銑２６を、出湯口６を介して、取鍋、転炉装入鍋などの溶銑保持容器に出湯し、出湯した溶銑２６を次工程に搬送する。
【００４３】
以上説明したように、本発明によれば、上吹きランス３から石灰系媒溶剤、酸化鉄、可燃性物質のうちの１種または２種以上の精錬用粉体２９を搬送用ガスとともに転炉内の溶銑浴面に供給する際に、搬送用ガスとして燃料ガスまたは燃料ガスと不活性ガスとの混合ガスを使用するので、添加する精錬用粉体２９が金属や炭素分を含有していても、上吹きランス３の流路内での精錬用粉体２９の発熱・燃焼を未然に防止することができる。
【００４４】
また、搬送用ガスには燃料ガスが含まれることから、この燃料ガスによって上吹きランス３の先端下方に形成される火炎の中を精錬用粉体２９が通過し、火炎の熱が精錬用粉体２９に効率的に着熱するので、精錬用粉体２９のうちの非燃性の石灰系媒溶剤及び酸化鉄は高温度に加熱され、これらの精錬用粉体を介して火炎の熱が溶銑２６に着熱し、一方、精錬用粉体２９のうちの可燃性物質は効率的に燃焼して火炎温度が上昇し、温度上昇した火炎の熱が溶銑２６に着熱し、溶銑２６の熱的余裕が向上して溶銑の転炉での脱燐処理及び脱炭精錬において鉄スクラップなどの冷鉄源の配合比率を大幅に高めることが実現される。
【００４５】
尚、上記説明は、転炉における溶銑の脱燐処理を例として行ったが、転炉における溶銑の脱炭精錬においても、上記に沿って酸化精錬することで、本発明を適用することができる。また、本発明で使用する上吹きランスの例として、図２に示す６重管構造の上吹きランス３の例で説明したが、本発明において、燃料ガスの全量を中心孔１６から供給できる場合には、燃料ガスを燃料ガス噴射孔１７から供給する必要はなく、このような場合には、燃料ガス噴射孔１７及び仕切り管２１を備えていない５重管構造の上吹きランスであっても本発明を適用することができる。
【実施例１】
【００４６】
図１に示す転炉設備と同一構造である、炉容量が２．５トンの小型転炉設備を用いて、精錬用粉体を搬送するための搬送用ガス中の燃料ガス（プロパンガス）と不活性ガス（窒素ガス）との混合比率、つまり体積分率を変化させ、そのときの火炎温度を調査した。この小型転炉設備で使用した上吹きランスは、図２に示す上吹きランスと同様に、６重管構造のものであり、その横断面において中心側から、精錬用粉体供給流路、燃料ガス供給流路、燃焼用酸化性ガス供給流路、精錬用酸化性ガス供給流路、冷却水の給水流路、冷却水の排水流路で構成されている。
【００４７】
精錬用粉体はランス中心の円形ストレート型の中心孔から、燃料ガスは円環状（リング状）の燃料ガス噴射孔から、燃料ガスを燃焼する燃焼用酸素ガスは円環状（リング状）の燃焼用酸化性ガス噴射孔から、精錬用酸素ガスは同心円上に配置した複数個のラバールノズル型の周囲孔から炉内に供給した。中心孔は内径１１．５ｍｍであり、燃料ガス噴射孔は円環状スリットの隙間が１．０ｍｍであり、燃焼用酸化性ガス噴射孔は円環状スリットの隙間が１．８５ｍｍであり、周囲孔はスロート径が７ｍｍの３孔ラバールノズルでランス中心軸に対して１５°の角度を有しているものである。
【００４８】
プロパンガスの供給流量は、精錬用粉体供給流路及び燃料ガス供給流路へ供給する合計の流量を０．４０Ｎｍ3／分とし、その一部または全部を搬送用ガスとして精錬用粉体供給流路に供給した。精錬用粉体供給流路に供給する搬送用ガスとしての窒素ガスの供給流量は、プロパンガスの供給流量に応じて０〜０．４０Ｎｍ3／分に変更し、搬送用ガスの合計流量を０．４０Ｎｍ3／分とした。燃焼用酸化性ガス供給流路へ供給する燃焼用酸素ガスの供給流量は、供給するプロパンガスを完全燃焼するために必要な化学当量分である２．０Ｎｍ3／分とし、精錬用酸化性ガス供給流路へ供給する精錬用酸素ガスの供給流量は５．０Ｎｍ3／分とした。精錬用粉体は使用せず、また、小型転炉内に溶銑を装入しないで試験した。
【００４９】
上吹きランスから生石灰、燃料ガス、燃焼用酸素ガス及び精錬用酸素ガスを噴射し、火炎が安定的に形成された後に、ランス先端から鉛直下方に６００ｍｍ離れた位置での火炎の温度を熱電対によって測定した。図３に、搬送用ガス中の燃料ガスの体積分率を変化させたときの火炎温度の測定結果を示す。
【００５０】
図３に示すように、搬送用ガス中の燃料ガスの体積分率を変化させることで、火炎の温度が変化することがわかった。具体的には、搬送用ガス中の燃料ガスの体積分率を１０％以上とすることで、窒素ガス（不活性ガス）のみを搬送用ガスとした場合に比較して、火炎温度はおよそ９０℃以上高くなることがわかった。この結果から、搬送用ガス中の燃料ガスの体積分率を１０％以上とすることが好ましいことがわかった。また更に、火炎温度が最も高くなるのは、搬送用ガス中の燃料ガスの体積分率がおよそ５０％の場合であり、従って、火炎温度を高くするためには、搬送用ガス中の燃料ガスの体積分率を３０〜８０％の範囲に維持すること、望ましくは４０〜６０％の範囲に維持することがより好ましいことも確認できた。
【００５１】
この結果を踏まえ、前記小型転炉設備を用いて溶銑の脱燐処理を行った（本発明例１〜６）。使用した上吹きランスは、上記の火炎温度を測定した際に使用した上吹きランスである。
【００５２】
本発明例１〜６では、転炉に鉄スクラップを装入した後、１３５０℃の溶銑を装入し、次いで、底吹き羽口からＡｒガスを攪拌用ガスとして溶銑中に吹き込みながら、上吹きランスから、生石灰（精錬用粉体）、燃料ガス（プロパンガス）、燃焼用酸素ガス及び精錬用酸素ガスを溶銑に向けて吹き付けて脱燐処理した。その際に、精錬用粉体供給流路及び燃料ガス供給流路へ供給する合計のプロパンガス流量を０．４０Ｎｍ3／分とし、その一部または全部を搬送用ガスとして精錬用粉体供給流路に供給した。搬送用ガスの流量は、プロパンガスと窒素ガスとの合計で０．４０Ｎｍ3／分とした。搬送用ガス中のプロパンガスの体積分率は、５％（本発明例１）、１０％（本発明例２）、２５％（本発明例３）、５０％（本発明例４）、７５％（本発明例５）、１００％（本発明例６）に変更した。鉄スクラップの装入量は、脱燐処理後の溶銑温度が１４００℃になるように調整した。また、生石灰の添加量は、脱燐処理後の炉内スラグの塩基度（質量％ＣａＯ／質量％ＳｉＯ2）が２．５となるように調整した。
【００５３】
また、比較のために、搬送用ガスとして、窒素ガスのみを使用し、プロパンガスを燃料ガス供給流路のみから供給して脱燐処理する試験（比較例１）も行った。
【００５４】
表１に、本発明例１〜６及び比較例１で使用した溶銑の組成を示し、また、表２に、本発明例１〜６及び比較例１における操業条件を示す。
【００５５】
【表１】
0006036172.tif 000002
【００５６】
【表２】
0006036172.tif 000003
【００５７】
また、表３に、本発明例１〜６及び比較例１における精錬時間及び鉄スクラップの配合比率を示す。また、図４に、本発明例１〜６及び比較例１から得られた、搬送用ガス中の燃料ガス（プロパンガス）の混合比率と鉄スクラップの配合比率との関係を示す。
【００５８】
【表３】
0006036172.tif 000004
【００５９】
表３及び図４に示すように、本発明例１〜６及び比較例１における鉄スクラップの配合比率の比較から、本発明を適用することで、溶銑の脱燐処理時間が同じ場合でも鉄スクラップの配合比率を高められることが確認できた。また、搬送用ガス中の燃料ガス（プロパンガス）の体積分率が１０％以上の場合には、５質量％以上の鉄スクラップの配合比率を確保できることがわかった。また、図４に示す、鉄スクラップの配合比率と搬送用ガス中の燃料ガスの体積分率との関係は、図３に示す、火炎温度と搬送用ガス中の燃料ガスの体積分率との関係と同様の傾向であることが確認できた。
【実施例２】
【００６０】
実施例１と同じ小型転炉設備を使用し、精錬用粉体として、生石灰（石灰系媒溶剤）と、可燃性物質を含有する製鋼ダスト（酸化鉄）との混合粉を供給する脱燐処理を行った（本発明例７、８）。
【００６１】
本発明例７では、精錬用粉体供給流路及び燃料ガス供給流路へ供給する合計のプロパンガス流量を０．４０Ｎｍ3／分とし、そのうちの０．２０Ｎｍ3／分を搬送用ガスとして精錬用粉体供給流路に供給した。搬送用ガスの流量は、０．２０Ｎｍ3／分のプロパンガスと０．２０Ｎｍ3／分の窒素ガスとの合計で０．４０Ｎｍ3／分とした。燃焼用酸化性ガス供給流路へ供給する燃焼用酸素ガスの供給流量は、プロパンガスと製鋼ダスト中の可燃性物質とを完全燃焼させることができる流量（＝２．２Ｎｍ3／分）とした。鉄スクラップの装入量は、脱燐処理後の溶銑温度が１４００℃になるように調整した。また、生石灰の添加量は、脱燐処理後の炉内スラグの塩基度（質量％ＣａＯ／質量％ＳｉＯ2）が２．５となるように調整した。
【００６２】
本発明例８では、燃焼用酸化性ガス供給流路へ供給する燃焼用酸素ガスの供給流量を、製鋼ダスト中の可燃性物質の燃焼を考慮せずに、プロパンガスを完全燃焼させる流量（＝２．０Ｎｍ3／分）とし、それ以外の条件は、本発明例７と同一条件とした。
【００６３】
本発明例７及び本発明例８で精錬用粉体として使用した製鋼ダストの組成を表４に示し、また、表５に、本発明例７及び本発明例８における操業条件を示す。尚、表４中のＴ．Ｆｅは、製鋼ダスト中の金属鉄と鉄酸化物（ＦｅＯ、Ｆｅ2Ｏ3など）として含まれる鉄分との合計値であり、製鋼ダスト中の可燃性物質とは、金属鉄及び炭素が相当する。
【００６４】
【表４】
0006036172.tif 000005
【００６５】
【表５】
0006036172.tif 000006
【００６６】
また、表６に、本発明例７及び本発明例８における精錬時間及び鉄スクラップの配合比率を示す。
【００６７】
【表６】
0006036172.tif 000007
【００６８】
表６から明らかなように、本発明例７、８は、可燃性物質を含有する製鋼ダストを精錬用粉体として使用していること、且つ、生石灰と製鋼ダストとを精錬用粉体として使用することによって加熱される精錬用粉体が多くなることで、本発明例１〜６に比較して鉄スクラップの配合比率を高めることが可能となった。特に、製鋼ダスト中の可燃性物質の燃焼を考慮して燃焼用酸素ガスの供給流量を設定した本発明例７では、６．６質量％という高い鉄スクラップ配合比率を達成することができた。
【符号の説明】
【００６９】
１  転炉設備
２  炉本体
３  上吹きランス
４  鉄皮
５  耐火物
６  出湯口
７  底吹き羽口
８  ガス導入管
９  精錬用粉体供給管
１０  燃料ガス供給管
１１  燃焼用酸化性ガス供給管
１２  精錬用酸化性ガス供給管
１３  ディスペンサー
１４  ランス本体
１５  ランスチップ
１６  中心孔
１７  燃料ガス噴射孔
１８  燃焼用酸化性ガス噴射孔
１９  周囲孔
２０  最内管
２１  仕切り管
２２  内管
２３  中管
２４  外管
２５  最外管
２６  溶銑
２７  スラグ
２８  攪拌用ガス
２９  精錬用粉体
【図１】
0006036172.tif 000008
【図２】
0006036172.tif 000009
【図３】
0006036172.tif 000010
【図４】
0006036172.tif 000011